(57)【特許請求の範囲】
【請求項１】
イオン性置換基を有する微細繊維と、
前記イオン性置換基の対イオンである有機オニウムイオンと、
を含み、
前記有機オニウムイオンの含有量が０．１０ｍｍｏｌ／ｇ以上であるシートであって、
リン酸基およびリン酸基に由来する置換基の含有量が、前記微細繊維に対して１．０ｍｍｏｌ／ｇ以上であり、かつ
前記微細繊維がカルボキシ基およびカルボキシ基に由来する置換基を含まない、または前記カルボキシ基およびカルボキシ基に由来する置換基の含有量が、前記微細繊維に対して０．１ｍｍｏｌ／ｇ未満である、シート。
【請求項２】
前記有機オニウムイオンの炭素数が４以上である、請求項１に記載のシート。
【請求項３】
密度が１．０ｇ／ｃｍ３以上である、請求項１または２に記載のシート。
【請求項４】
温度２３℃、相対湿度５０％における引張弾性率が３．５ＧＰａ以下である請求項１〜３のいずれか一項に記載のシート。
【請求項５】
鉛筆硬度がＦ以下である請求項１〜４のいずれか一項に記載のシート。
【請求項６】
黄変度変化（ΔＹＩ）が７０以下である、請求項１〜５のいずれか一項に記載のシート。
【請求項７】
請求項１〜６のいずれか一項に記載のシートと、
前記シートの少なくとも一方の側に形成された無機層および有機層の少なくとも一方と
を含む、積層体。
【発明の詳細な説明】
【技術分野】
【０００１】
本発明は、微細繊維を含むシートおよび積層体に関する。
【背景技術】
【０００２】
近年、石油資源の代替および環境意識の高まりから、再生産可能な天然繊維を利用した材料が着目されている。天然繊維の中でも、繊維径が１０〜５０μｍのセルロース繊維、とりわけ木材由来のセルロース繊維（パルプ）は主に紙製品としてこれまでにも幅広く使用されてきた。
【０００３】
また、セルロース繊維としては、繊維径が１μｍ以下の微細繊維状セルロースも知られている。微細繊維状セルロースを含有するシートや複合体は、繊維同士の接点が著しく増加することから、引張強度が大きく向上する。また、繊維幅が可視光の波長より短くなることで、透明度が大きく向上する。微細繊維の製造方法としては、繊維原料を微細化（解繊）しやくするため、静電的または立体的な官能性を持つ置換基を繊維原料に導入する方法が知られている（例えば、特許文献１〜４）。
【０００４】
官能性を持つ置換基が導入された微細繊維に関しては、種々の観点から検討がなされている。例えば特許文献５では、カルボン酸基を有するセルロースナノファイバーを複合化するために複合化対象材料と同一の有機溶媒に投入すると凝集―沈殿してしまうことに鑑み、広範な有機溶剤に可溶なセルロースナノファイバーを提供するとの観点から検討されている。ここでは具体的には、カルボン酸塩型の基を、有機基を有するアミンのカルボン酸アミン塩型に置換した後、有機溶媒に分散させることが試みられている。また特許文献６では、均一に有機溶剤や樹脂に分散可能であり、かつシート化された際の耐水性や強度を保つために金属イオンを含まない微細セルロース繊維を含む分散液を提供するとの観点から、微細セルロース繊維とアンモニアまたは有機アルカリとを含むことを特徴とする微細セルロース繊維分散液が提案されている。さらに特許文献７では、高い収率で製造でき、スラリー化した分散液の安定性を酸性側でも確保し、かつ分散液の粘度を低くすることを課題として検討されている。ここでは、陽イオン、アンモニウムイオン、脂肪族アンモニウムイオン、芳香族アンモニウムイオンよりなる群から選ばれる少なくとも１種との塩型である２種の官能基を導入した微細繊維状セルロースが提案されている。
【先行技術文献】
【特許文献】
【０００５】
【特許文献１】特開２００８−３０８８０２号公報
【特許文献２】特開２０１０−２５４７２６号公報
【特許文献３】特表２０１２−５１１５９６号公報
【特許文献４】国際公開ＷＯ２０１３／０７３６５２
【特許文献５】特開２０１２−２１０８１号公報
【特許文献６】国際公開ＷＯ２０１１／１１１６１２
【特許文献７】特開２０１３−２５３２００号公報
【発明の概要】
【発明が解決しようとする課題】
【０００６】
微細繊維含有シートに関しては、加熱による黄変を抑制しつつ、柔軟性が求められる場合がある。
【課題を解決するための手段】
【０００７】
本発明者らは鋭意検討した結果、リン酸由来の基を有する微細繊維を有機オニウムイオンで処理することにより、加熱黄変を抑制しつつ優れた柔軟性を実現できることを新たに知見し、本発明を完成した。
【０００８】
本発明は、以下を提供する。
［１］  イオン性置換基を有する微細繊維と、
前記イオン性置換基の対イオンである有機オニウムイオンと、
を含み、
前記有機オニウムイオンの含有量が０．１０ｍｍｏｌ／ｇ以上であるシートであって、
リン酸基およびリン酸基に由来する置換基の含有量が、前記微細繊維に対して０．１ｍｍｏｌ／ｇ以上であり、かつ
前記微細繊維がカルボキシ基およびカルボキシ基に由来する置換基を含まない、または前記カルボキシ基およびカルボキシ基に由来する置換基の含有量が、前記微細繊維に対して０．１ｍｍｏｌ／ｇ未満である、シート。
［２］  前記有機オニウムイオンの炭素数が４以上である、１に記載のシート。
［３］  密度が１．０ｇ／ｃｍ3以上である、１または２に記載のシート。
［４］  温度２３℃、相対湿度５０％における引張弾性率が３．５ＧＰａ以下である１〜３のいずれか一項に記載のシート。
［５］  鉛筆硬度がＦ以下である１〜４のいずれか一項に記載のシート。
［６］  黄変度変化（ΔＹＩ）が７０以下である、１〜５のいずれか一項に記載のシート。
［７］  １〜６のいずれか一項に記載のシートと、
前記シートの少なくとも一方の側に形成された無機層および有機層の少なくとも一方と
を含む、積層体。
【発明の効果】
【０００９】
本発明によれば、加熱による黄変が抑制され、かつ優れた柔軟性を有するシートが提供される。
【図面の簡単な説明】
【００１０】
【図１】図１は伝導度滴定法による置換基含有量測定における、３つの領域を示したものである。
【発明を実施するための形態】
【００１１】
セルロース等の繊維の質量に関する値は、特に記載した場合を除き、絶乾質量（固形分）に基づく。数値範囲「Ｘ〜Ｙ」は、特に記載した場合を除き、両端の値ＸおよびＹを含む。
【００１２】
本発明は、イオン性置換基としてリン酸由来の基を有する微細繊維と、前記リン酸由来の基の対イオンである有機オニウムイオンとを含み、前記リン酸由来の基の含有量が、一定値以上であり、カルボン酸由来の基を含まない、または０．１ｍｍｏｌ／ｇ未満含み、かつ有機オニウムイオンの含有量が一定値以上であるシート、それを用いた積層体、およびそれらの製造方法を提供する。
【００１３】
１．微細繊維および有機オニウムイオンを含むシート
［リン酸由来の基を有する微細繊維]
＜微細繊維＞
本発明のシートは、イオン性置換基としてリン酸由来の基を有する微細繊維を含有する。リン酸由来の基を有する微細繊維は、繊維原料にイオン性置換基を導入し、微細化処理をすることにより得られる。本発明で微細繊維とは、例えば繊維幅が１０００ｎｍ以下である繊維であり、特に天然繊維であることが好ましい。天然繊維は、豊富に入手可能であることから多糖類であることが好ましく、シート化した際に強度が期待できることからセルロース、キチンまたはキトサンであることがより好ましい。天然繊維の特に好ましい例として、セルロース繊維が挙げられる。以下では、本発明、その実施態様および実施例を、微細繊維状セルロースを用いた場合を例に説明することがあるが、当業者であれば、その説明を適宜他の種類の繊維を用いた場合にも当てはめて理解することができる。
【００１４】
本発明のシートに含まれる微細繊維の平均繊維幅は、１０００ｎｍ以下である限り特に限定されないが、例えば１ｎｍ以上とすることができ、好ましくは２〜１０００ｎｍ、より好ましくは２〜５００ｎｍ、さらに好ましくは３〜１００ｎｍである。微細繊維の平均繊維幅が１０００ｎｍ以下であれば、微細繊維としての特長（高透明、高弾性率、低線膨張係数、フレキシブル性）が発揮されやすくなる。一方、平均繊維幅が１ｎｍ以上であると、分子の水への溶解が抑えられるため、微細繊維としての物性（強度や剛性、寸法安定性）が十分に発現される。
【００１５】
シートに比較的高い透明性が求められる用途においては、平均繊維幅が３０ｎｍ以下であれば、可視光の波長の１／１０に近づき、積層体とした場合には界面で可視光の屈折および散乱が生じにくく、透明性が高いものが得られる傾向がある。そのため、平均繊維幅は特に限定されないが、２〜３０ｎｍが好ましく、２〜２０ｎｍがより好ましい。このような微細繊維から得られる積層体は、一般的に緻密な構造体となるために強度が高く、可視光の散乱が少ないため透明性が高い。
【００１６】
平均繊維幅の測定は以下のようにして行う。濃度０．０５〜０．１質量％の微細繊維含有スラリーを調製し、該スラリーを親水化処理したカーボン膜被覆グリッド上にキャストしてＴＥＭ観察用試料とする。幅広の繊維を含む場合には、ガラス上にキャストした表面のＳＥＭ像を観察してもよい。構成する繊維の幅に応じて１０００倍、５０００倍、１００００倍、２００００倍あるいは５００００倍のいずれかの倍率で電子顕微鏡画像による観察を行う。但し、試料、観察条件や倍率は下記の条件を満たすように調整する。
（１）観察画像内の任意箇所に一本の直線Ｘを引き、該直線Ｘに対し、２０本以上の繊維が交差する。
（２）同じ画像内で該直線と垂直に交差する直線Ｙを引き、該直線Ｙに対し、２０本以上の繊維が交差する。
上記条件を満足する観察画像に対し、直線Ｘ、直線Ｙと交錯する繊維の幅を目視で読み取る。こうして少なくとも重なっていない表面部分の画像を３組以上観察し、各々の画像に対して、直線Ｘ、直線Ｙと交錯する繊維の幅を読み取る。このように少なくとも２０本×２×３＝１２０本の繊維幅を読み取る。平均繊維幅とはこのように読み取った繊維幅の平均値である。
【００１７】
微細繊維の繊維長は特に限定されないが、０．１μｍ以上が好ましい。繊維長が０．１μｍ以上であれば、後述のシートを製造した際、シートの引裂強度が十分である点で好ましい。繊維長は、ＴＥＭやＳＥＭ、ＡＦＭの画像解析より求めることができる。上記繊維長は、微細繊維の３０質量％以上を占める繊維長である。
【００１８】
繊維の軸比（繊維長／繊維幅）は特に限定されないが、２０〜１００００の範囲であることが好ましい。軸比が２０以上の場合、製造の際、微細繊維含有シートを形成しやすくなる点で好ましい。軸比が１００００以下の場合、シート製造の際のスラリー粘度が低くなる点で好ましい。
【００１９】
＜リン酸由来の基＞
本発明のシートに含まれる微細繊維は、イオン性置換基を有する。イオン性置換基は、微細繊維含有シートの製造において、繊維原料の微細化（解繊）を容易にする。イオン性置換基は、少なくともアニオン性置換基を含む。  アニオン性置換基の例として、リン酸基またはリン酸基に由来する置換基（以下、リン酸基およびリン酸基に由来する置換基を、リン酸由来の基ともいう。）、カルボキシ基またはカルボキシ基に由来する置換基（以下、カルボキシ基およびカルボキシ基に由来する置換基を、カルボン酸由来の基ともいう。）、硫酸基または硫酸基に由来する置換基（以下、硫酸基および硫酸基に由来する置換基を、硫酸由来の基ともいう。）、スルホン酸基またはスルホン酸基に由来する置換基（以下、スルホン酸基およびスルホン酸基に由来する置換基を、スルホン酸由来の基ともいう。）が挙げられる。リン酸基はリン酸からヒドロキシル基を取り除いたものにあたる、２価の官能基である。具体的には−ＰＯ3Ｈ2で表される基である。リン酸基に由来する置換基には、リン酸基が縮重合した基、リン酸基の塩、リン酸エステル基などの置換基が含まれる。また、リン酸基またはリン酸基に由来する置換基は、下記式（１）で表されるものであってもよい。
【００２０】
【化１】
0006627377.tif 000002
【００２１】
式（１）中、ａ、ｂ、ｍおよびｎはそれぞれ独立に整数を表す（ただし、ａ＝ｂ×ｍである）；αn（ｎ＝１〜ｎの整数）およびα’はそれぞれ独立にＲまたはＯＲを表す。Ｒは、水素原子、飽和−直鎖状炭化水素基、飽和−分岐鎖状炭化水素基、飽和−環状炭化水素基、不飽和−直鎖状炭化水素基、不飽和−分岐鎖状炭化水素基、芳香族基、またはこれらの誘導基である；βは有機物または無機物からなる１価以上の陽イオンである。
【００２２】
本発明のシートに含まれる微細繊維は、少なくともリン酸由来の基を有する。
シートに含有されるリン酸由来の基の量は、微細化が効率的に行える限り特に限定されないが、シートまたは微細繊維に対して０．１ｍｍｏｌ／ｇ以上とすることができる。０．５ｍｍｏｌ／ｇとしてもよく、１．０ｍｍｏｌ／ｇ以上としてもよい。リン酸由来の基の上限値は、特に限定されないが、下限値がいずれの場合であっても、例えばシートまたは微細繊維に対して５．０ｍｍｏｌ／ｇ以下とすることができ、４．０ｍｍｏｌ／ｇ以下としてもよく、２．０ｍｍｏｌ／ｇ以下としてもよい。
【００２３】
本発明のシートは、リン酸由来の基を有する一方で、カルボン酸由来の基を含まないか、または微量含む。シートがカルボン酸由来の基を微量含む場合、その含有量は、シートにおいて目的の特性が損なわれない限り特に限定されないが、シートまたは微細繊維に対して０．１ｍｍｏｌ／ｇ未満とすることができる。０．０７ｍｍｏｌ／ｇ未満としてもよく、０．０５ｍｍｏｌ／ｇ未満としてもよい。カルボン酸由来の基の下限値は、特に限定されないが、上限値がいずれの場合であっても、例えばシートまたは微細繊維に対して０．０００５ｍｍｏｌ／ｇ以上とすることができ、０．００１ｍｍｏｌ／ｇとしてもよい。
【００２４】
シートのイオン性置換基の含有量（ｍｍｏｌ／ｇ）は、蛍光Ｘ線分析法を用いて以下のように測定することができる。
まず、検量線作成用として、測定対象シートに用いられているのと同じ微細繊維であってイオン性置換基含有量（ｍｍｏｌ／ｇ）が既知であるシートを調製し、蛍光Ｘ線分析により当該試料のＸ線強度を測定する。測定元素は、イオン性置換基には含まれるが微細繊維には含まれない元素（例えば、イオン性置換基がリン酸由来の基である場合、リン原子）、あるいはイオン性置換基の対イオンには含まれるが微細繊維には含まれない元素である。必要に応じ、測定対象シートは、イオン性置換基の対イオンを微細繊維には含まれない元素を含む他の他の対イオンに交換してから、測定に供することができる。例えば、イオン性置換基がカルボン酸由来の基である場合、対イオンをナトリウムイオンに交換してから測定に供することができ、この場合、測定元素は、ナトリウムイオンである。次いで、これにより得られたＸ線強度と、既知のイオン性置換基含有量に基づき、検量線を作成する。
他方、蛍光Ｘ線分析により、測定対象シートのＸ線強度を測定する。次いで、これにより得られたＸ線強度と上記検量線から、測定対象シートのイオン性置換基の含有量（ｍｍｏｌ／ｇ）を求める。求めた値は、シートまたは微細繊維に対するイオン性置換基の含有量として表すことができる。
【００２５】
［有機オニウムイオン］
＜有機オニウムイオンの種類＞
本発明のシートは、リン酸に由来する基などの対イオンとして、下記式（２）で表される有機オニウムイオンを含む。
【００２６】
【化２】
0006627377.tif 000003
式（２）
【００２７】
式中：
Ｍは、窒素原子またはリン原子であり；
Ｒ1〜Ｒ4の少なくとも一つは、ヘテロ原子を含んでいてもよい有機基であり、残りは水素原子である。有機基の炭素数（複数の有機基を有する場合は、合計の炭素数）は、１以上であり、目的の効果が発揮される限り特に限定されないが、４以上であることが好ましく、８以上であることがより好ましく、１６以上であることがさらに好ましい。炭素数が大きく、ある程度嵩高いものが効果が大きいからである。Ｒ1〜Ｒ4は同一でもよく、それぞれ異なっていてもよいが、同一であるかまたは同程度の大きさの基であることが好ましい。直鎖状であるより、球状に近いほうが効果が大きいと考えられるからである。
【００２８】
このような有機オニウムイオンは、例えばテトラアルキルオニウムイオンであることが好ましく、テトラアルキルアンモニウムイオンおよびテトラアルキルホスホニウムイオンの少なくとも一方を含むことがより好ましい。テトラアルキルアンモニウムイオンとしては、例えばテトラメチルアンモニウムイオン、テトラエチルアンモニウムイオン、テトラプロピルアンモニウムイオン、テトラブチルアンモニウムイオン、テトラペンチルアンモニウムイオン、テトラヘキシルアンモニウムイオン、テトラヘプチルアンモニウムイオン、トリブチルメチルアンモニウムイオン、ラウリルトリメチルアンモニウムイオン、セチルトリメチルアンモニウムイオン、ステアリルトリメチルアンモニウムイオン、オクチルジメチルエチルアンモニウムイオン、ラウリルジメチルエチルアンモニウムイオン、ジデシルジメチルアンモニウムイオン、ラウリルジメチルベンジルアンモニウムイオン、トリブチルベンジルアンモニウムイオンが挙げられる。テトラアルキルホスホニウムイオンとしては、例えばテトラメチルホスホニウムイオン、テトラエチルホスホニウムイオン、テトラプロピルホスホニウムイオン、テトラブチルホスホニウムイオン、およびラウリルトリメチルホスホニウムイオンが挙げられる。なお、テトラプロピルオニウムイオン、テトラブチルオニウムイオンとしては、それぞれテトラｎ−プロピルオニウムイオン、テトラｎ−ブチルオニウムイオンを用いることがとくに好ましい。
【００２９】
＜有機オニウムイオンの含有量＞
本発明のシートは有機オニウムイオンを含むが、その含有量は、シートに対して０．１０ｍｍｏｌ／ｇ以上である。好ましくは０．２０ｍｍｏｌ／ｇ以上であり、より好ましくは０．４０ｍｍｏｌ／ｇを超え、さらに好ましくは１．０ｍｍｏｌ／ｇ以上である。このような量であれは、リン酸由来の基同士の水素結合を、凝集が起こらない程度にまで封鎖することができると考えられるからである。シートにおける有機オニウムイオンの含有量の上限値は特に限定されないが、下限値がいずれの場合であっても、例えばシートに対して１０．０ｍｍｏｌ／ｇ以下であり、好ましくは５．０ｍｍｏｌ／ｇ以下であり、より好ましくは３．０ｍｍｏｌ／ｇ以下である。なお、本発明で繊維またはシートに関し、有機オニウムイオンの含有量というときは、特に記載した場合を除き、シート上でリン酸由来の基とイオン対を形成しているかどうかを問わず、次に述べる測定法により測定した値をいう。
【００３０】
シートにおける有機イオンの含有量（ｍｍｏｌ／ｇ）は、例えば化学発光法、赤外分光法、飛行時間型質量分析法、または蛍光Ｘ線分析法などを用いて測定することができる。
また、有機イオンに窒素が含まれる場合、例えば化学発光法による微量窒素分析装置により、シート中の窒素原子濃度を測定することもできる。このとき、有機イオンによる処理を行っていない微細繊維含有シートの窒素原子濃度も測定し、測定対象の微細繊維含有シートの窒素原子濃度からその値を減ずることで、有機イオン由来の窒素原子濃度を求め、有機イオン含有量を算出することができる。なお、例えばイオン性置換基としてリン酸由来の基を含む場合には、後述する多価アルコール煮沸法により、グリセリン使用下、１８０℃、２時間の処理を行うことで有機イオンを付与していない微細繊維含有シートと同様に扱うことができると考えられる。リン酸由来の基以外のイオン性置換基を含む場合には、後述する対イオン交換において、アニオン性置換基の場合はｐＨ１の処理液に、カチオン性置換基の場合はｐＨ１４の処理液にそれぞれ２時間浸漬することで、有機イオンを付与していない微細繊維含有シートと同様に扱うことができると考えられる。
【００３１】
有機イオンにリン原子が含まれる場合、例えば蛍光Ｘ線分析法を用いて次のようにシート中の有機イオンに由来するリン原子濃度を算出することが可能である。まず、測定対象であるシートに対して蛍光Ｘ線分析を実施し、あらかじめ作成していたリン原子の特性Ｘ線強度とリン導入量の検量線に基づいて、測定対象シート中のリン原子濃度を算出する。次いで、有機イオンを含まない微細繊維含有シートのリン原子濃度も測定し、測定対象の微細繊維含有シートのリン原子濃度からその値を減ずることで、有機イオン由来のリン原子濃度を求め、有機イオン含有量を算出することができる。なお、有機イオンを含まない微細繊維含有シートは、例えば測定対象のシートに対して、後述する対イオン交換において、アニオン性置換基の場合はｐＨ１の処理液に、カチオン性置換基の場合はｐＨ１４の処理液にそれぞれ２時間浸漬することで、有機イオンを付与していない微細繊維含有シートと同様に扱うことができると考えられる。
【００３２】
有機オニウムイオンに、窒素以外の元素であって、微細繊維含有シートには存在しないと考えられる元素が含まれる場合、シートにおける有機オニウムイオンの含有量は、蛍光Ｘ線分析法を用いて次のように測定することができる。
まず、検量線作成用として、測定対象シートと組成および形態が類似しており（例えば、ろ紙を用いる。）、かつ分析元素の含有量（ｍｍｏｌ／ｇ）が既知である試料を調製し、蛍光Ｘ線分析により当該試料のＸ線強度を測定する。ここでは、有機オニウムイオンには含まれるが、微細繊維含有シートには存在しないと考えられる元素が分析元素となる。そしてこれにより得られたＸ線強度と、分析元素の既知の含有量に基づき、検量線を作成する。次いで、蛍光Ｘ線分析により、測定対象シートのＸ線強度を測定する。そしてこれにより得られたＸ線強度と上記検量線から、測定対象シート中の分析元素の含有量（ｍｍｏｌ／ｇ）を算出する。
【００３３】
［シートの特性］
本発明のシートは、以下の特性を有する。
【００３４】
＜密度＞
シートの密度とは、１００ｍｍ角のシートを２３℃、５０％ＲＨ条件下で２４時間調湿した後、シートの厚みおよび質量から求められる値（ｇ／ｃｍ3）をいう。本発明のシートの密度は、用途等に応じ、適宜とすることができるが、強度と透明性の観点から、０．１〜７．０ｇ／ｃｍ3とすることができ、０．５〜５．０ｇ／ｃｍ3であることが好ましく、１．０〜３．０ｇ／ｃｍ3であることがより好ましい。本実施形態においては、シートの密度を、たとえば１．５０ｇ／ｃｍ3以下とすることも可能である。
【００３５】
＜シワ・割れ＞
シートを製造する際のシワ・割れは、次の方法により評価できる。微細繊維の分散液をシート化する際、１８０ｍｍ各の堰止用金枠のサイズに合わせ、アクリル板の裏面に２ｃｍ角のマスを縦９×横９の合計８１マスを記載する。微細繊維含有シートが該アクリル板に張り付いた状態で上方から観察し、シワ・割れが発生したマスを計数する。次いでシワ・割れが発生したマスが全マス数の何％を占めるかを計算する。
本発明のシートは、この方法で評価した場合に、シワ・割れが発生したマスの割合が２０％未満である。
【００３６】
＜全光線透過率＞
シートの全光線透過率とは、JＩＳ規格Ｋ７３６１に準拠し、ヘーズメータを用いて測定した値をいう。本発明のシートは透明性が高く、その全光線透過率は８０％以上であり、８５％以上であることが好ましく、８８％以上であることがより好ましい。
【００３７】
＜ヘーズ値＞
シートのヘーズ値とは、ＪＩＳ規格Ｋ７１３６に準拠し、ヘーズメータを用いて測定した値をいう。本発明のシートは透明性が高く、そのヘーズ値は、４０．０％以下であり、３５．０％以下であることが好ましく、２０．０％以下であることがより好ましい。
【００３８】
＜引張弾性率＞
シートの引張弾性率とは、ＪＩＳ  Ｋ  ７１２７に準拠し、引張試験機を用いて、温度２３℃、相対湿度５０％において測定された値をいう。本発明により得られるシートは、柔軟性に優れる。具体的には、本発明のシートの引張弾性率は、３．５ＧＰａ以下であり、３．２ＧＰａ以下であることが好ましく、３．０ＧＰａ以下であることがより好ましい。この値以下であれは、包装材料としての柔軟性を実現できるからである。下限値は、ある程度の強度を維持する観点から、例えば０．１ＧＰａ以下であり、または０．５ＧＰａ以上である。
【００３９】
＜黄色度変化＞
シートの黄変度変化（ΔＹＩ）は、次式で表される
ΔＹＩ ＝ ＹＩ2−ＹＩ1
但し、ＹＩ1は２００℃で４時間の真空乾燥前の黄色度、ＹＩ2は２００℃で４時間の真空乾燥後の黄色度を示す。黄色度は、ＪＩＳ規格Ｋ７３７３に準拠して測定した値をいう。本発明のシートは、黄変度変化（ΔＹＩ）が抑えられている。本発明のシートの黄変度変化（ΔＹＩ）は、例えば７０以下であり、６０以下であることが好ましく、５５以下であることがより好ましい。本発明のシートにおいてこのように、柔軟性を実現しつつ、加熱による黄変が抑えられているのは、次の要因によると考えられる。シート化の際には、リン酸由来の基に対して適切な有機オニウムイオンを対イオンとして付与する（シート化の際の乾燥工程において観られるリン酸由来の基による微細繊維の凝集が防止できる）。また、微細繊維上の基の種類、場合によりその量、シートに含有される有機オニウムイオンの種類、場合によりその量が適切に選択されている。このように、微細繊維やそれを用いたシートの製造条件を適切に選択することが、柔軟性の付与と、加熱による黄変の抑制に寄与しているものと推定される。また、これらは、シートの密度、全光線透過率、ヘーズ、黄色度変化などにも影響を与えるものであると考えられている。
【００４０】
＜鉛筆硬度＞
鉛筆硬度とは、ＪＩＳ規格Ｋ５６００に準拠して測定された値をいう。ただし試料に付与する荷重は５００ｇとする。本発明のシートは柔軟性が高く、その鉛筆硬度は、Ｆ以下であり、ＨＢ以下であることが好ましく、Ｂ以下であることがより好ましい。このような範囲であれば、軟包装としての使用に適するからである。
【００４１】
＜成形追従性＞
成形柔軟性は、次の方法により評価することができる。微細繊維含有シートを１５０ｍｍ角に切出し、直径５０ｍｍ、高さ６０ｍｍの木製の円柱状成形体の全体を包むように包装する。次いで、円柱状成形体を上方から目視観察する。目視観察は、円柱状成形体とシートとの間の空隙の有無、およびシートの割れの観点から行う。
本発明のシートは、成形追従性を評価した際に、円柱状成形体と微細繊維状セルロースシートの間に空隙が見られず、かつ微細繊維状セルロースシートに割れが見られないものである。
【００４２】
２．シートの製造方法
本発明のシートの製造方法は、
（１）繊維原料にイオン性置換基を導入して、イオン性置換基導入繊維を得る工程と、
（２）イオン性置換基導入繊維を微細化処理して、イオン性置換基導入微細繊維を得る工程とを含み、さらに
工程（２）の前または後に、
・イオン性置換基を有機オニウムイオンで処理する工程と
を含み、さらに
（３）有機オニウムイオンで処理されたイオン性置換基導入微細繊維から、シートを調製する工程と、
を含む。
【００４３】
［工程（１）：繊維原料にイオン性置換基を導入して、イオン性置換基導入繊維を得る工程］
＜繊維原料＞
イオン性置換基を有する微細繊維は、繊維原料にイオン性置換基を導入し、微細化処理をすることにより得られる。工程（１）で用いられる繊維原料は、豊富に入手可能な天然繊維であり、好ましくはセルロース、キチンまたはキトサンであり、より好ましくはセルロースである。繊維原料としては、入手しやすく安価である点から、パルプを用いることが好ましい。パルプの中では、入手のしやすさという点で、セルロースを含む木材パルプが好ましい。木材パルプの中でも化学パルプはセルロース比率が大きいため、繊維微細化時の微細セルロース繊維の収率が高く、また、パルプ中のセルロースの分解が小さく、軸比の大きい長繊維の微細セルロース繊維が得られる点で好ましいが、特に限定されない。中でもクラフトパルプ、サルファイトパルプが最も好ましく選択されるが、特に限定されない。
【００４４】
＜イオン性置換基の導入＞
繊維原料には、イオン性置換基が導入される。繊維への置換基を導入する方法は、特に限定されないが、例えば、繊維中の官能基と共有結合を形成し得る化合物による処理などが挙げられる。
【００４５】
繊維中の官能基と共有結合を形成し得る化合物による処理は、乾燥状態または湿潤状態の繊維原料に、該繊維原料と反応するような化合物を混合することにより、繊維原料に上記置換基を導入することにより実施できる。導入時の反応を促進するため、加熱する方法が特に有効である。置換基の導入における加熱処理温度は特に限定されないが、該繊維原料の熱分解や加水分解等が起こりにくい温度帯であることが好ましい。例えば、繊維の熱分解温度の観点から、２５０℃以下であることが好ましく、繊維の加水分解を抑える観点から、１００〜１７０℃で加熱処理することが好ましい。
【００４６】
繊維原料と反応する化合物としては、微細繊維を得ることができ、かつイオン性置換基を導入するものである限り、特に限定されない。例えば、リン酸、ポリリン酸、亜リン酸、ホスホン酸、ポリホスホン酸あるいはこれらの塩またはエステルからなる群より選ばれる少なくとも１種である。これらの中でも、低コストであり、扱いやすく、また、繊維原料にリン酸由来の基を導入して微細化（解繊）効率をより向上できることから、リン酸由来の基を有する化合物が好ましいが、特に限定されない。
【００４７】
リン酸由来の基を有する化合物としては特に限定されないが、リン酸、リン酸のリチウム塩であるリン酸二水素リチウム、リン酸水素二リチウム、リン酸三リチウム、ピロリン酸リチウム、ポリリン酸リチウムが挙げられる。更にリン酸のナトリウム塩であるリン酸二水素ナトリウム、リン酸水素二ナトリウム、リン酸三ナトリウム、ピロリン酸ナトリウム、ポリリン酸ナトリウムが挙げられる。更にリン酸のカリウム塩であるリン酸二水素カリウム、リン酸水素二カリウム、リン酸三カリウム、ピロリン酸カリウム、ポリリン酸カリウムが挙げられる。更にリン酸のアンモニウム塩であるリン酸二水素アンモニウム、リン酸水素二アンモニウム、リン酸三アンモニウム、ピロリン酸アンモニウム、ポリリン酸アンモニウム等が挙げられる。
これらのうち、リン酸由来の基の導入の効率が高く、工業的に適用しやすい観点から、リン酸、リン酸のナトリウム塩、リン酸のカリウム塩、リン酸のアンモニウム塩が好ましく、リン酸二水素ナトリウム、リン酸水素二ナトリウムがより好ましいが、特に限定されない。
【００４８】
また、反応の均一性およびリン酸由来の基の導入効率が高いことから化合物は水溶液として用いることが好ましいが、特に限定されない。化合物の水溶液のｐＨは特に限定されないが、リン酸由来の基の導入の効率が高いことから７以下であることが好ましい。繊維の加水分解を抑える観点からｐＨ３〜７が特に好ましいが、特に限定されない。
【００４９】
繊維原料と反応するような化合物として、カルボン酸由来の基を有する化合物を用いる場合、特に限定されないが、カルボン酸由来の基を有する化合物、カルボン酸由来の基を有する化合物の酸無水物およびそれらの誘導体からなる群より選ばれる少なくとも１種である。
【００５０】
カルボン酸由来の基を有する化合物としては特に限定されないが、マレイン酸、コハク酸、フタル酸、フマル酸、グルタル酸、アジピン酸、イタコン酸等のジカルボン酸化合物やクエン酸、アコニット酸等トリカルボン酸化合物が挙げられる。
【００５１】
カルボン酸由来の基を有する化合物の酸無水物としては特に限定されないが、無水マレイン酸、無水コハク酸、無水フタル酸、無水グルタル酸、無水アジピン酸、無水イタコン酸等のジカルボン酸化合物の酸無水物が挙げられる。
【００５２】
カルボン酸由来の基を有する化合物の誘導体としては特に限定されないが、カルボン酸由来の基を有する化合物の酸無水物のイミド化物、カルボン酸由来の基を有する化合物の酸無水物の誘導体が挙げられる。カルボン酸由来の基を有する化合物の酸無水物のイミド化物としては特に限定されないが、マレイミド、コハク酸イミド、フタル酸イミド等のジカルボン酸化合物のイミド化物が挙げられる。
【００５３】
カルボン酸由来の基を有する化合物の酸無水物の誘導体としては特に限定されない。例えば、ジメチルマレイン酸無水物、ジエチルマレイン酸無水物、ジフェニルマレイン酸無水物等の、カルボン酸由来の基を有する化合物の酸無水物の少なくとも一部の水素原子が置換基（例えば、アルキル基、フェニル基等）で置換されたものが挙げられる。
【００５４】
上記カルボン酸由来の基を有する化合物のうち、工業的に適用しやすく、ガス化しやすいことから、無水マレイン酸、無水コハク酸、無水フタル酸が好ましいが、特に限定されない。
【００５５】
繊維原料と反応するような化合物として、硫酸由来の基を有する化合物を用いる場合、特に限定されないが、無水硫酸、硫酸ならびにこれらの塩およびエステルからなる群より選ばれる少なくとも１種である。これらの中でも、低コストであり、また、繊維原料に硫酸基を導入して微細化（解繊）効率をより向上できることから、硫酸が好ましいが、特に限定されない。
【００５６】
繊維原料に置換基が導入されていることにより溶液中における繊維の分散性が向上し、微細化（解繊）効率を高めることができる。
【００５７】
イオン性置換基の導入量は、十分な微細化が行える限り特に限定されないが、後述するように、シートとしての二価以上の金属の含有量や、置換基導入量を考慮して、決定することができる。本発明のシートが、アニオン性置換基を有する微細繊維を含有する場合、置換基の導入量（滴定法による。）は、繊維１ｇ（質量）あたり０．００５α〜０．１１αが好ましく、０．０１α〜０．０８αがより好ましい。置換基の導入量が０．００５α以上であれば、繊維原料の微細化（解繊）が容易になり、置換基の導入量が０．１１α以下であれば、繊維の溶解が抑制できる。ただし、αは繊維材料と反応する化合物が反応しうる官能基、例えばヒドロキシル基やアミノ基が繊維材料１ｇあたりに含まれる量（単位：ｍｍｏｌ／ｇ）である。
なお、繊維表面の置換基の導入量（滴定法）の測定は、特に記載した場合を除き、次の方法で行うことができる：
絶乾質量で０．０４ｇ程度の固形分を含む微細繊維含有スラリーを分取し、イオン交換水を用いて５０ｇ程度に希釈する。この溶液を撹拌しながら、０．０１Ｎの水酸化ナトリウム水溶液を滴下した場合の電気伝導度の値の変化を測定し、その値が極小となる時の０．０１Ｎ水酸化ナトリウム水溶液の滴下量を、滴定終点における滴下量とする。セルロース表面の置換基含有量ＸはＸ（ｍｍｏｌ／ｇ）＝０．０１（ｍｏｌ／ｌ）×Ｖ（ｍｌ）／Ｗ（ｇ）で表される。ここで、Ｖ：０．０１Ｎ水酸化ナトリウム水溶液の滴下量（ｍｌ）、Ｗ：微細セルロース繊維含有スラリーが含む固形分（ｇ）である。
【００５８】
導入されている置換基が、リン酸由来の基、カルボン酸由来の基および硫酸由来の基からなる群より選択される少なくとも１種である場合、置換基導入量は、特に限定されないが、０．００１〜５．０ｍｍｏｌ／ｇとすることができる。０．０５〜４．０ｍｍｏｌ／ｇとしてもよく、０．１〜２．０ｍｍｏｌ／ｇとしてもよい。
【００５９】
繊維原料に置換基を導入することにより溶液中における繊維の分散性が向上し、解繊効率を高めることができる。
【００６０】
＜酸処理＞
必要に応じ、繊維原料にイオン性置換基を導入して、イオン性置換基導入繊維を得る工程の後であって、イオン性置換基を有機オニウムイオンで処理する工程の前に、酸処理を行うことができる。酸処理に用いられる酸は、導入されたイオン性置換基以上の電離度を有する酸を用いることが好ましいが、特に限定されない。酸処理は、例えば、塩酸、硝酸および硫酸からなる群より選択される１種または２種以上を用いて行うことができる。このような処理より、導入されたイオン性置換基が十分にＨ型となり、有機オニウムイオンを、イオン性置換基に対してより容易に付加させることが可能となる。
【００６１】
酸処理の方法は、例えば、酸溶液中に、イオン性置換基導入繊維を浸漬することにより実施できる。酸溶液における溶媒は、水および有機溶媒の少なくとも一方を用いることができる。極性のあるもの（水、アルコール等の極性有機溶剤）が好ましく、水を含む水系溶媒がより好ましい。酸溶液の特に好ましい例は塩酸である。
【００６２】
酸処理の場合、酸溶液の２５℃におけるｐＨは、適宜とすることができるが、４以下であることが好ましく、３．５以下であることがより好ましく、３以下であることがさらに好ましい。
【００６３】
酸の使用量を減らすために、酸処理の前に、イオン性置換基を有する繊維を洗浄してもよい。洗浄には、水および有機溶剤の少なくとも一方を用いることができる。また、酸処理後に、処理済みのイオン性置換基を有する基導入繊維を、水および有機溶剤の少なくとも一方で洗浄してもよい。いずれの場合も、洗浄操作は繰り返し行うことができる。
【００６４】
［工程（２）：リン酸由来の基導入繊維を微細化処理して、リン酸由来の基導入微細繊維を得る工程］
微細化（解繊）処理に際し、繊維は溶媒に分散される。溶媒の種類は、微細化（解繊ということもある。）処理が適切に行える限り特に限定されないが、水系溶媒（水、または水と有機溶媒を混合したもの）を使用することができる。有機溶媒としては、例えば、メタノール、エタノール、ｎ−プロパノール、イソプロパノール、ｎ−ブタノール、ｔブチルアルコール等のアルコール類が挙げられる。さらにアセトン、メチルエチルケトン（ＭＥＫ）等のケトン類、ジエチルエーテル、テトラヒドロフラン（ＴＨＦ）等のエーテル類、ジメチルスルホキシド（ＤＭＳＯ）、ジメチルホルムアミド（ＤＭＦ），ジメチルアセトアミド（ＤＭＡｃ）等が挙げられる。有機溶媒は、１種のみ用いてもよく、２種以上用いてもよい。
【００６５】
分散濃度は、０．１〜２０質量％であることが好ましく、０．５〜１０質量％であることがより好ましい。含有量が前記下限値以上であれば、処理の効率が向上し、前記上限値以下であれば、解繊処理装置内での閉塞を防止できるからである。
【００６６】
解繊処理装置としては特に限定されない。例えば、高速解繊機、グラインダー（石臼型粉砕機）、高圧ホモジナイザーや超高圧ホモジナイザー、クレアミックス、高圧衝突型粉砕機、ボールミル、ビーズミル、ディスク型リファイナー、コニカルリファイナーが挙げられる。また、二軸混練機、振動ミル、高速回転下でのホモミキサー、超音波分散機、ビーター等、湿式粉砕する装置等を適宜使用することができる。
【００６７】
微細化処理は、所望の平均繊維径の繊維が得られるまで行う。微細化処理により、微細繊維の分散液（スラリー）が得られる。得られた微細繊維の分散液は、繊維幅が１０００ｎｍを超える繊維を含んでいてもよいが、繊維幅が１０００ｎｍを超える繊維を含まないほうが好ましい。ここでの微細繊維の濃度は、例えば０．１〜２０質量％であり、また０．５〜１０質量％であり得る。
【００６８】
［リン酸由来の基を有機オニウムイオンで処理する工程］
本発明では、工程（３）の前に、リン酸由来の基を有機オニウムイオンで処理する。
【００６９】
この工程は、工程（２）の微細化処理の前に行ってもよい。具体的には、微細化処理前の繊維の分散液に、有機オニウムイオンを投入する。この態様は、有機オニウムイオンの洗浄負荷が低く、洗浄により余剰の有機オニウムイオンを十分に除去できるという利点がある。また、余剰の有機オニウムイオンが十分に除去できることから、得られるシートの透明性がより高くなるというメリットがある。
【００７０】
この工程は、工程（２）の微細化処理の後に行うこともできる。具体的には微細化処理後の微細繊維の分散液に、有機オニウムイオンを投入する。この態様により、多種類の微細有機オニウムイオンを導入することができる。
【００７１】
有機オニウムイオンによる処理の方法は、繊維のリン酸由来の基と有機オニウムイオンとがイオン対を形成可能であれば、特に限定されない。典型的には、繊維または微細繊維の分散液に、有機オニウムイオン源である化合物の水溶液を添加することにより行われる。用いる水溶液の濃度は、化合物の水への溶解性にも拠るが、０．１質量％以上とすることができ、１．0質量％以上であることが好ましく、５．０質量％以上であることがより好ましい。上限値は、経済的な観点から定めてもよいが、シートの透明性を確保するとの観点からは、４０質量％以下であることが好ましく、３５質量％以下であることがより好ましい。使用される有機オニウムイオンの量は、シートに導入されているリン酸由来の基の多くとイオン対を形成可能な量であることが好ましい。例えば、導入置換基が有するリン酸由来の基の、少なくとも５０％以上、好ましくは６０％以上、より好ましくは７０％以上、さらに好ましくは８０％以上、さらに好ましくは９０％以上がイオン対を形成可能な量で、用いることができる。
【００７２】
有機オニウムイオンによる処理の後、必要に応じ、洗浄を行うことができる。洗浄は、水または水系溶媒、好ましくは水で行うことができる。
【００７３】
有機オニウムイオンでの処理により、有機オニウムイオンと繊維上のイオン性置換基とがイオン対を形成し、シート形成時の微細繊維の凝集が抑制されると考えられる。それにより、シートのシワ・割れの発生が抑えられると考えられる。さらに、シートの乾燥を、より高温・短時間で行うことができると考えられる。
【００７４】
［工程（３）：有機オニウムイオンで処理されたリン酸由来の基導入微細繊維からシートを調製する工程］
微細化処理により得られた微細繊維の分散液（スラリー）から、シートを調製する。シートの調製方法は、特に限定されないが、典型的には下記の抄紙法、塗工法等に拠ることができる。
【００７５】
＜抄紙法＞
微細繊維含有スラリーを通常の抄紙で用いられる長網式、円網式、傾斜式等の連続抄紙機のほか、これらを組み合わせた多層抄き合わせ抄紙機、さらに手抄き等公知の抄紙方法で抄紙され、一般の紙と同様の方法でシート化することが可能である。つまり、微細繊維含有スラリーをワイヤー上で濾過、脱水して湿紙状態のシートを得た後、プレス、乾燥することでシートを得ることが可能である。スラリーの濃度は特に限定されないが、０．０５〜５質量％が好ましく、濃度が低すぎると濾過に膨大な時間がかかり、逆に濃度が高すぎると均一なシートが得られないため好ましくない。スラリーを濾過、脱水する場合、濾過時の濾布としては特に限定されないが、微細繊維は通過せず、かつ濾過速度が遅くなりすぎないことが重要である。このような濾布としては特に限定されないが、有機ポリマーからなるシート、織物、多孔膜が好ましい。有機ポリマーとしては特に限定されないが、ポリエチレンテレフタレートやポリエチレン、ポリプロピレン、ポリテトラフルオロエチレン（ＰＴＦＥ）等のような非セルロース系の有機ポリマーが好ましい。具体的には孔径０．１〜２０μｍ、例えば１μｍのポリテトラフルオロエチレンの多孔膜、孔径０．１〜２０μｍ、例えば１μｍのポリエチレンテレフタレートやポリエチレンの織物等が挙げられるが、特に限定されない。
【００７６】
＜塗工法＞
塗工法は、微細繊維含有スラリーを基材上に塗工し、これを乾燥して形成された微細繊維含有層を基材から剥離することにより、シートを得る方法である。塗工装置と長尺の基材を用いることで、シートを連続的に生産することができる。基材の質は、特に限定されないが、微細繊維含有スラリーに対する濡れ性が高いものの方が乾燥時のシートの収縮等を抑制することができて良いが、乾燥後に形成されたシートが容易に剥離できるものを選択することが好ましい。中でも樹脂板または金属板が好ましいが、特に限定されない。その中で、適当なものを単独、または積層して使用するのが好適である。例えばアクリル板、ポリエチレンテレフタレート板、塩化ビニル板、ポリスチレン板、ポリ塩化ビニリデン板等の樹脂板や、アルミ板、亜鉛版、銅版、鉄板等の金属板および、それらの表面を酸化処理したもの、ステンレス板、真ちゅう板等を用いることができるが、特に限定されない。微細繊維含有スラリーを基材上に塗工するには、上記基材に所定のスラリー量を塗工することが可能な各種コーターを使用すれば良い。特に限定されないが、例えば、ロールコーター、グラビアコーター、ダイコーター、カーテンコーター、スプレーコーター、ブレードコーター、ロッドコーター、エアドクターコーター等が使用できるが、中でもダイコーター、カーテンコーター、スプレーコーター、エアドクターコーター等の塗工方式によるものが均一な塗工には有効である。なお後述するように、シートを積層体とする場合等においては、基材からの剥離は行わなくてもよい場合がある。
【００７７】
＜シート厚み＞
調製されるシートの厚みには特に限定されず、用途に応じて適宜とすることができ、シートの仕上がり坪量または厚さに基づき、スラリー量を計量して、抄紙または塗工等を行うことができる。
【００７８】
＜脱水、乾燥＞
抄紙または塗工等された後、必要に応じ、脱水および乾燥の少なくとも一方が行われ、シート化される。脱水方法としては特に限定されないが、紙の製造で通常に使用している脱水方法が挙げられ、長網、円網、傾斜ワイヤーなどで脱水した後、ロールプレスで脱水する方法が好ましい。また、乾燥方法としては特に限定されないが、紙の製造で用いられている方法が挙げられ、例えば、シリンダードライヤー、ヤンキードライヤー、熱風乾燥、赤外線ヒーターなどの方法が好ましい。
【００７９】
乾燥方法としては、特に限定されないが、非接触の乾燥方法でも、シートを拘束しながら乾燥する方法の何れでもよく、これらを組み合わせてもよい。
【００８０】
非接触の乾燥方法としては、特に限定されないが、熱風、赤外線、遠赤外線または近赤外線により加熱して乾燥する方法（加熱乾燥法）、真空にして乾燥する方法（真空乾燥法）を適用することができる。加熱乾燥法と真空乾燥法を組み合わせてもよいが、通常は、加熱乾燥法が適用される。赤外線、遠赤外線または近赤外線による乾燥は、赤外線装置、遠赤外線装置または近赤外線装置を用いて行うことができるが、特に限定されない。加熱乾燥法における加熱温度は特に限定されないが、４０〜１２０℃とすることが好ましく、４０〜１０５℃とすることがより好ましい。加熱温度を前記下限値以上とすれば、分散媒を速やかに揮発させることができ、前記上限値以下であれば、加熱に要するコストの抑制および微細繊維の熱による変色を抑制できる。
【００８１】
（他の繊維）
シートの調製に際し、特に限定されないが、前記微細繊維と前記微細繊維以外の繊維（以下、「追加繊維」という）を少なくとも１種以上混合して調製することもできる。追加繊維としては、例えば、無機繊維、有機繊維、合成繊維等、半合成繊維、再生繊維が挙げられるが、特に限定されない。無機繊維としては、例えば、ガラス繊維、岩石繊維、金属繊維等が挙げられるがこれらに限定されない。有機繊維としては、例えば、セルロース、炭素繊維、パルプ、キチン、キトサン等の天然物由来の繊維等が挙げられるがこれらに限定されない。合成繊維としては、例えば、ナイロン、ビニロン、ビニリデン、ポリエステル、ポリオレフィン（例えばポリエチレン、ポリプロピレンなど）、ポリウレタン、アクリル、ポリ塩化ビニル、アラミド等が挙げられるがこれらに限定されない。半合成繊維としては、アセテート、トリアセテート、プロミックス等が挙げられるがこれらに限定されない。再生繊維としては、例えば、レーヨン、キュプラ、ポリノジックレーヨン、リヨセル、テンセル等が挙げられるがこれらに限定されない。追加繊維は、必要に応じて化学的処理、解繊処理等の処理を施すことができる。
【００８２】
混合は、特に限定されないが、例えば抄紙、または塗工前において、微細繊維含有スラリーに他の繊維を添加することによって行うことができる。追加繊維に化学的処理、解繊処理等の処理を施す場合、微細繊維と混合してから化学的処理、解繊処理等の処理を施すこともできるし、追加繊維に化学的処理、解繊処理等の処理を施してから微細繊維と混合することもできる。同程度の平均繊維径を有するもの同士の混合は、均一に混合することがより容易となる点で好ましい。
【００８３】
追加繊維を混合する場合、微細繊維と追加繊維の合計量における追加繊維の添加量は特に限定されないが、好ましくは５０質量％以下であり、より好ましくは４０質量％以下であり、さらに好ましくは３０質量％以下である。特に好ましくは２０質量％以下である。
【００８４】
また、シートの調製に際し、親水性高分子を添加してもよい。親水性高分子としては、例えば、ポリエチレングリコール、セルロース誘導体（ヒドロキシエチルセルロース，カルボキシエチルセルロース，カルボキシメチルセルロース等）、カゼイン、デキストリン、澱粉、変性澱粉、ポリビニルアルコール、変性ポリビニルアルコール（アセトアセチル化ポリビニルアルコール等）、ポリエチレンオキサイド、ポリビニルピロリドン、ポリビニルメチルエーテル、ポリアクリル酸塩類、ポリアクリルアミド、アクリル酸アルキルエステル共重合体、ウレタン系共重合体などを挙げることができるが、特に限定されない。
【００８５】
また親水性高分子の代わりに親水性の低分子化合物を用いることもできる。親水性の低分子化合物としては、グリセリン、エリトリトール、キシリトール、ソルビトール、ガラクチトール、マンニトール、エチレングリコール、ジエチレングリコール、プロピレングリコール、ジプロピレングリコール、ブチレングリコールなどを挙げることができるが、特に限定されない。
【００８６】
親水性高分子、または親水性の低分子化合物の混合は、特に限定されないが、例えば抄紙、または塗工前において、微細繊維含有スラリーに親水性高分子、または親水性の低分子化合物を添加することによって行うことができる。親水性高分子、または親水性の低分子化合物を添加する場合の添加量は、微細繊維の固形分１００質量部に対し好ましくは１から２００質量部、より好ましくは１から１５０質量部、さらに好ましくは２から１２０質量部、特に好ましくは３から１００質量部であるが、特に限定されない。
【００８７】
３．シートの積層化、用途、その他
本発明のシートは、シート一層からなるものとして使用することもできるが、少なくとも一方の面に、有機層および無機層の少なくとも一方を形成し、積層体として用いることもできる。積層化により、水に対する耐性（耐水性、耐湿性、撥水性）をさらに付与することができる。無機層と有機層とを積層する場合、順番は特に限定されないが、基材シートの表面にまず有機層を積層することは、無機層を形成するための面を平滑にし、形成される無機層をより欠陥の少ないものとすることができる点で好ましい。また、有機層および無機層以外の他の構成層、例えば、上層の接着を容易にするための易接着層を含んでいてもよい。積層化に際しては、透明性が特に重視される用途に用いる場合は、シートの黄変を促進するような加熱工程やＵＶ照射工程を含まないことが好ましい。積層化によって得られる積層体は、微細繊維含有シートからなる基材シート層の少なくとも一方の側に形成された、少なくとも１層の無機層と少なくとも１層の有機層とを含むことが好ましい。無機層、有機層等の層数は特に限定されない。フレキシブル性や透明性を維持しつつ、耐湿性を十分にするとの観点からは、片側について、例えば、無機層と有機層とを交互に２層〜１５層積層することが好ましく、３層〜７層積層することがより好ましい。
【００８８】
無機層を構成する物質としては、特に限定されないが、例えばアルミニウム、ケイ素、マグネシウム、亜鉛、錫、ニッケル、チタン；これらの酸化物、炭化物、窒化物、酸化炭化物、酸化窒化物、もしくは酸化炭化窒化物；またはこれらの混合物が挙げられる。高い防湿性が安定に維持できるとの観点からは、酸化ケイ素、窒化ケイ素、酸化炭化ケイ素、酸化窒化ケイ素、酸化炭化窒化ケイ素、酸化アルミニウム、窒化アルミニウム、酸化炭化アルミニウム、酸化窒化アルミニウム、またはこれらの混合物が好ましい。
【００８９】
有機層の形成のために用いられる樹脂としては、特に限定されないが、エポキシ樹脂、アクリル樹脂、オキセタン樹脂、シルセスキオキサン樹脂、フェノール樹脂、ユリア樹脂、メラミン樹脂、不飽和ポリエステル樹脂、珪素樹脂、ポリウレタン樹脂、シルセスキオキサン樹脂、またはジアリルフタレート樹脂等が挙げられる。低吸水性の積層体を得るためには、樹脂は、ヒドロキシ基、カルボキシ基、またはアミノ基などの親水性の官能基が少ないことが好ましい。
【００９０】
本発明のシートおよび積層体は、透明性に優れ、かつ強度を有するため、軽量等の特性を生かして、食品、化粧品、医薬品、パソコン、家電等の包装材料として用いるのに適している。
【００９１】
また好ましい態様により提供されるシートおよび積層体は、黄変が抑えられ、光学特性に優れるため、表示素子、照明素子、太陽電池もしくは窓材、またはこれらのためのパネルもしくは基板として用いるのに適している。より具体的には、シートおよび積層体は、フレキシブルディスプレイ、タッチパネル、液晶ディスプレイ、プラズマディスプレイ、有機ＥＬディスプレイ、フィールドエミッションディスプレイ、リアプロジェクションテレビ等のディスプレイ、ＬＥＤ素子として用いるのに適している。
【００９２】
さらにシートおよび積層体は、シリコン系太陽電池、色素増感太陽電池などの太陽電池用基板として用いるのに適している。基板としての用途において、バリア膜、ＩＴＯ、ＴＦＴ等と積層してもよい。また、自動車、鉄道車両、航空機、住宅、オフィスビル、工場等の窓材として用いるのに適している。窓材としては、必要に応じてフッ素皮膜、ハードコート膜等の膜や耐衝撃性、耐光性の素材を積層してもよい。
【００９３】
シートおよび積層体は、低線膨張率、高弾性、高強度、軽量等の特性を生かして、透明材料用途以外の構造材としても用いることができる。特に、グレージング、内装材、外板、バンパー等の自動車、鉄道車両、航空機の材料、パソコンの筐体、家電部品、包装用資材、建築資材、土木資材、水産資材、その他工業用資材等として好適に用いることができる。
【００９４】
シートおよび積層体は、種々の製品に用いることができる。製品の例としては、上述の表示素子またはディスプレイを用いたコンピュータ、タブレット端末、携帯電話機；照明素子を利用した、電球、照明（照明器具・照明装置）、誘導灯、液晶パネル用バックライト、懐中電灯、自転車用前照灯、自動車車内灯およびメーターランプ、交通信号機、建物内外の高所照明、家庭用照明、学校用照明、医療用照明、工場用照明、植物育成用ライト、映像ライティング用照明、コンビニエンスストア等の２４時間または深夜営業店舗における照明、冷蔵・冷凍庫内の照明灯；窓材や構造材を用いた、家屋、ビル、自動車、鉄道車両、航空機、家電等、様々なものを挙げることができる。
【００９５】
以下、本発明を実施例によって説明するが、本発明の範囲は、実施例によって限定されない。
【実施例】
【００９６】
＜実施例１＞
［リン酸化パルプの製造］
針葉樹クラフトパルプとして、王子製紙社製のパルプ（固形分９３質量％  米坪２０８ｇ／ｍ2シート状  離解してＪＩＳ  Ｐ８１２１に準じて測定されるカナダ標準濾水度（ＣＳＦ）７００ｍｌ）を使用した。上記針葉樹クラフトパルプの絶乾質量として１００質量部に、リン酸二水素アンモニウムと尿素の混合水溶液を含浸し、リン酸二水素アンモニウム４９質量部、尿素１３０質量部となるように圧搾し、薬液含浸パルプを得た。得られた薬液含浸パルプを１０５℃の乾燥機で乾燥し、水分を蒸発させてプレ乾燥させた。その後、１４０℃に設定した送風乾燥機で、１０分間加熱し、パルプ中のセルロースにリン酸由来の基を導入し、リン酸化パルプを得た。
【００９７】
［リン酸化パルプの洗浄］
得られたリン酸化パルプの絶乾質量として１００質量部に対して１００００質量部のイオン交換水を注ぎ、攪拌して均一に分散させた後、濾過脱水して、脱水シートを得る工程を２回繰り返し、リン酸化パルプの脱水シートＡを得た。
【００９８】
［複数回リン酸化］
得られたリン酸化パルプの脱水シートＡを原料にし、先と同様にして、リン酸由来の基を導入する工程、濾過脱水する工程をさらに２回繰り返して（リン酸化および濾過脱水の合計回数は３回）、リン酸化パルプの脱水シートＢを得た。
【００９９】
［導入された置換基の含有量］
該リン酸化パルプの脱水シートＢは、次に示す滴定法で求められるリン酸由来の基の導入量が１．４ｍｍｏｌ／ｇであった。
【０１００】
［置換基導入量（リン酸由来の基導入量）の測定］
置換基導入量は、繊維原料へのリン酸由来の基の導入量であり、この値が大きいほど、多くのリン酸由来の基が導入されている。置換基導入量は、対象となる微細繊維状セルロースをイオン交換水で含有量が０．２質量％となるように希釈した後、イオン交換樹脂による処理、アルカリを用いた滴定によって測定した。イオン交換樹脂による処理では、０．２質量％セルロース繊維含有スラリーに体積で１／１０の強酸性イオン交換樹脂（アンバージェット１０２４；オルガノ株式会社、コンディショニング済）を加え、１時間振とう処理を行った。その後、目開き９０μｍのメッシュ上に注ぎ、樹脂とスラリーを分離した。アルカリを用いた滴定では、イオン交換後のセルロース繊維含有スラリーに、０．１Ｎの水酸化ナトリウム水溶液を加えながら、スラリーが示す電気伝導度の値の変化を計測した。すなわち、図１に示した曲線の第１領域で必要としたアルカリ量（ｍｍｏｌ）を、滴定対象スラリー中の固形分（ｇ）で除して、置換基導入量（ｍｍｏｌ／ｇ）とした。
【０１０１】
［リン酸化パルプの対イオン変換（Ｈ型）］
リン酸化パルプの脱水シートＢの絶乾質量として１００質量部に５０００質量部のイオン交換水を加え、希釈した。次いで、攪拌しながら、１Ｎ塩酸を少しずつ添加し、ｐＨが２〜３のパルプスラリーを得た。その後、このパルプスラリーを脱水し、脱水シートを得た後、再びイオン交換水を注ぎ、攪拌して均一に分散させた。次いで、濾過脱水して脱水シートを得る操作を繰り返すことにより、余剰の塩酸を十分に洗い流した。上記の手順により、リン酸由来の基の対イオンが水素（Ｈ）イオンとなった、リン酸化パルプ（Ｈ型）を得た。
【０１０２】
［リン酸化パルプへの有機対イオン付与］
該リン酸化パルプ（Ｈ型）の絶乾質量として１００質量部に５０００質量部のイオン交換水を加え、希釈した。次いで、攪拌しながら、１０質量％テトラブチルアンモニウムヒドロキシド水溶液を少しずつ添加し、ｐＨが１０〜１２のパルプスラリーを得た。その後、このパルプスラリーを脱水し、脱水シートを得た後、再びイオン交換水を注ぎ、攪拌して均一に分散させた。次いで、濾過脱水して脱水シートを得る操作を繰り返すことにより、余剰のテトラブチルアンモニウムヒドロキシド水溶液を十分に洗い流した。上記の手順により、リン酸由来の基の対イオンがテトラブチルアンモニウム（ＴＢＡ）イオンとなった、リン酸化パルプ（ＴＢＡ型）を得た。
【０１０３】
［機械処理］
該リン酸化パルプ（ＴＢＡ型）にイオン交換水を添加して、１．０質量％のパルプ懸濁液とした。このパルプ懸濁液を、湿式微粒化装置（スギノマシン社製：アルティマイザー）で２４５ＭＰａの圧力にて５回パスさせ、微細繊維状セルロース懸濁液（ＴＢＡ型）を得た。
【０１０４】
［シート化］
微細繊維状セルロース懸濁液（ＴＢＡ型）の固形分濃度が０．５質量％となるよう濃度調製を行った。シートの仕上がり坪量が７５ｇ／ｍ2になるように懸濁液を計量して、市販のアクリル板に展開し３５℃、１５％ＲＨの恒温恒湿器にて乾燥した。なお、所定の坪量となるようアクリル板上には堰止用の金枠（１８０ｍｍ角）を配置した。以上の手順により、微細繊維状セルロースシートを得た。
【０１０５】
＜実施例２＞
［リン酸化パルプの対イオン変換（Ｎａ型）］
実施例１のリン酸化パルプの対イオン変換（ＴＢＡ型）の際、１０質量％テトラブチルアンモニウムヒドロキシド水溶液の代わりに、１Ｎ ＮａＯＨ水溶液を用いることで、リン酸由来の基の対イオンがナトリウム（Ｎａ）イオンとなったリン酸化パルプ（Ｎａ型）を得た。
【０１０６】
［機械処理］
該リン酸化パルプ（Ｎａ型）にイオン交換水を添加して、１．０質量％のパルプ懸濁液にした。このパルプ懸濁液を、湿式微粒化装置（スギノマシン社製：アルティマイザー）で２４５ＭＰａの圧力にて５回パスさせ、微細繊維状セルロース懸濁液（Ｎａ型）を得た。
【０１０７】
［微細繊維状セルロース懸濁液（Ｎａ型）の対イオン変換（Ｈ型）］
該微細繊維状セルロース懸濁液（Ｎａ型）をイオン交換水で０．５質量％に希釈し、体積で１／１０の強酸性イオン交換樹脂（アンバージェット１０２４；オルガノ株式会社、コンディショニング済）を加え、１時間攪拌処理を行った。その後、目開き５１μｍのメッシュ上に注いで減圧ろ過し、樹脂とスラリーを分離した。上記の手順により、リン酸由来の基の対イオンが水素（Ｈ）イオンとなった微細繊維状セルロース懸濁液（Ｈ型）を得た。
【０１０８】
［微細繊維状セルロース懸濁液（Ｈ型）への有機対イオン付与］
１０質量％テトラブチルアンモニウムヒドロキシド水溶液を、リン酸由来の基の含有量（１．５ｍｍｏｌ／ｇ）とテトラブチルアンモニウムイオンが等量となるよう計量し、該微細繊維状セルロース懸濁液（Ｈ型）に加えた。その後１時間攪拌処理を行い、リン酸由来の基の対イオンがテトラブチルアンモニウム（ＴＢＡ）イオンとなった、微細繊維状セルロース懸濁液（ＴＢＡ型）を得た。その後の手順は実施例１と同様にし、微細繊維状セルロースシートを得た。
【０１０９】
＜実施例３＞
実施例２における微細繊維状セルロース懸濁液（Ｈ型）への有機対イオン付与の際、１０％テトラブチルアンモニウムヒドロキシド水溶液の代わりに、１０質量％テトラエチルアンモニウムヒドロキシド水溶液を用いた以外は実施例２と同様にして、微細繊維状セルロースシートを得た。
【０１１０】
＜実施例４＞
実施例２における微細繊維状セルロース懸濁液（Ｈ型）への有機対イオン付与の際、１０％テトラブチルアンモニウムヒドロキシド水溶液の代わりに、１０質量％テトラブチルホスホニウムヒドロキシド水溶液を用いた以外は実施例２と同様にして、微細繊維状セルロースシートを得た。
【０１１１】
＜実施例５＞
実施例２における微細繊維状セルロース懸濁液（Ｈ型）への有機対イオン付与の際、１０％テトラブチルアンモニウムヒドロキシド水溶液の代わりに、３０質量％ラウリルトリメチルアンモニウムクロライド水溶液（第一工業製薬社製「カチオーゲンＴＭＬ」）を用いた以外は実施例２と同様にして微細繊維状セルロースシートを得た。
【０１１２】
＜参考例１＞
実施例１において、リン酸化パルプへの有機対イオン付与を行わずに機械処理、シート化を行った。なお、シート化の際に顕著な割れが発生し、微細繊維状セルロースシートは得られなかった。
【０１１３】
＜参考例２＞
実施例２において得られた微細繊維状セルロース懸濁液（Ｎａ型）に対し、対イオン変換（Ｈ型）、有機対イオン付与を行わず、分子量４３０万〜４８０万のポリエチレンオキサイド（住友精化「ＰＥＯ−１８Ｐ」）を微細繊維状セルロース懸濁液（Ｎａ型）１００質量部に対し、２０質量部添加した。その後の手順は実施例２と同様にし、微細繊維状セルロースシートを得た。
【０１１４】
＜参考例３＞
［ＴＥＭＰＯ酸化パルプの製造（ＴＥＭＰＯ酸化反応）］
乾燥質量１００質量部相当の未乾燥の王子製紙社製針葉樹晒クラフトパルプとＴＥＭＰＯ１．２５質量部と、臭化ナトリウム１２．５質量部とを水１００００質量部に分散させた。次いで、１３質量％次亜塩素酸ナトリウム水溶液を、１．０ｇのパルプに対して次亜塩素酸ナトリウムの量が８．０ｍｍｏｌになるように加えて反応を開始した。反応中は０．５Ｍの水酸化ナトリウム水溶液を滴下してｐＨを１０〜１１に保ち、ｐＨに変化が見られなくなった時点で反応終了と見なした。
【０１１５】
［ＴＥＭＰＯ酸化パルプの洗浄］
その後、このパルプスラリーを脱水し、脱水シートを得た後、５０００質量部のイオン交換水を注ぎ、攪拌して均一に分散させた後、濾過脱水して、脱水シートを得る工程を２回繰り返した。滴定法により測定される置換基（カルボン酸由来の基）の導入量は１．５ｍｍｏｌ／ｇであった。
【０１１６】
［ＴＥＭＰＯ酸化パルプの対イオン交換］
さらに、得られた脱水シートに、５０００質量部のイオン交換水を加えて希釈した。次いで、攪拌しながら、１Ｎ塩酸を少しずつ添加し、ｐＨが２〜３のパルプスラリーを得た。その後、このパルプスラリーを脱水し、脱水シートを得た後、再びイオン交換水を注ぎ、攪拌して均一に分散させた。次いで、濾過脱水して脱水シートを得る操作を繰り返すことにより、余剰の塩酸を十分に洗い流した。上記の手順により、カルボン酸由来の基の対イオンが水素（Ｈ）イオンとなった、ＴＥＭＰＯ酸化パルプ（Ｈ型）を得た。
【０１１７】
［ＴＥＭＰＯ酸化パルプへの有機対イオン付与］
得られたＴＥＭＰＯ酸化パルプ（Ｈ型）の絶乾質量として１００質量部に５０００質量部のイオン交換水を加え、希釈した。次いで、攪拌しながら、１０質量％ テトラブチルアンモニウムヒドロキシド水溶液を少しずつ添加し、ｐＨが１０〜１２のパルプスラリーを得た。その後、このパルプスラリーを脱水し、脱水シートを得た後、再びイオン交換水を注ぎ、攪拌して均一に分散させた。次いで、濾過脱水して脱水シートを得る操作を繰り返すことにより、余剰のテトラブチルアンモニウムヒドロキシド水溶液を十分に洗い流した。上記の手順により、カルボン酸由来の基の対イオンがテトラブチルアンモニウム（ＴＢＡ）イオンとなった、ＴＥＭＰＯ酸化パルプ（ＴＢＡ型）を得た。
【０１１８】
その後の手順は、リン酸化パルプ（ＴＢＡ型）の代わりに、上記ＴＥＭＰＯ酸化パルプ（ＴＢＡ型）を用いた以外は実施例１と同様とし、微細繊維状セルロースシートを得た。
【０１１９】
＜参考例４＞
［脱リン酸（リン酸由来の基、および対イオンの除去）］
ステンレス板の上にスペーサーとして耐熱性ゴムシート（信越化学製、Ｘ−３０−４０８４−Ｕ）に１５０ｍｍ角の空隙をあけたものを載せ、穴の中にグリセリン５０ｍＬを展開した。実施例４で得られた微細繊維状セルロースシートを１２０ｍｍ角に切り出してグリセリンに浸漬し、その上にステンレス板を重ねて、１８０℃に加熱した熱プレス機（井元製作所製：手動油圧真空加熱プレス）に設置した。該微細繊維状セルロースシート（ＴＢＡ型）を１８０℃で３０分間処理した後、５００ｍＬの水に浸漬して洗浄を行った。洗浄を３回繰り返し、該微細繊維状セルロースシートをガラス板に貼り付け、１００℃で１５分間加熱乾燥させた。上記の手順により、リン酸由来の基、および対イオンが除去された微細繊維状セルロースシートを得た。
【０１２０】
＜参考例５＞
参考例４において、実施例５で得られた微細繊維状セルロースシートを使用した以外は参考例４と同様の手順で、リン酸由来の基、および対イオンが除去された微細繊維状セルロースシートを得た。
【０１２１】
＜評価＞
［方法］
実施例１〜５、および参考例２〜５で作製した微細繊維状セルロースシートについて、以下の評価方法に従って評価を実施した。参考例１では微細繊維状セルロースシートが得られなかったため、評価は行わなかった。
【０１２２】
（１）微細繊維状セルロースシート中のイオン性置換基の含有量
蛍光Ｘ線分析装置（スペクトリス社製「ＰＷ２４０４」）により、微細繊維状セルロースシート中のリンおよびナトリウム原子濃度を測定した。すなわち、微細繊維状セルロースシートにＸ線を照射したときにリンあるいはナトリウム原子の内殻電子が励起されて生じた空孔に、外殻の電子が遷移する際に放出されるリンあるいはナトリウム原子の特性Ｘ線の強度を測定することによって、リンあるいはナトリウム原子の濃度を得た。なお、イオン性置換基としてカルボン酸由来の基を含有する参考例３においては、蛍光Ｘ線分析装置による分析の前に、微細繊維状セルロースシートをｐＨを１２に調整した水酸化ナトリウム水溶液に５分間浸漬し、カルボン酸由来の基の対イオンをナトリウム（Ｎａ）イオンとした。
【０１２３】
原子濃度からリン酸由来の基の含有量の算出に当たっては、下記の方法で作成した検量線より算出を行った。リン酸由来の基の含有量が既知である微細繊維状セルロースシートを作製し、蛍光Ｘ線分析を実施後、リン原子の特性Ｘ線強度とリン酸由来の基の含有量の検量線を作成した。カルボン酸由来の基の場合も同様に、カルボン酸由来の基の含有量が既知、かつＮａ塩型である微細繊維状セルロースシートを作製し、ナトリウム原子の特性Ｘ線強度とカルボン酸由来の基の含有量の検量線を作成した。
【０１２４】
なお、実施例４、および参考例４においては、後述するテトラブチルホスホニウムヒドロキシドに由来するリン原子濃度を差し引くことで、微細繊維状セルロースシート中のリン酸由来の基の含有量とした。実施例１〜５については、いずれもカルボン酸由来の基の含有量が０．１ｍｍｏｌ／ｇ未満であることを確認した。
表１においては、このようにして算出された微細繊維状セルロースに対するリン酸由来の基またはカルボン酸由来の基の含有量が示されている。
【０１２５】
（２）有機対イオンの含有量
実施例１〜３、および５、参考例１〜３、５については、微量窒素分析装置（三菱化学アナリテック社製「ＴＮ−１１０」）により、シート中の窒素原子濃度を測定した。すなわち、有機対イオンを付与していない微細繊維状セルロースシートの窒素原子濃度を基準値とし、実施例１〜６、および参考例２〜６で得られた微細繊維状セルロースシートの窒素原子濃度から基準値を減ずることで、有機対イオン由来の窒素原子濃度とし、有機対イオン含有量を算出した。
【０１２６】
実施例４、および参考例４については、蛍光Ｘ線分析装置（スペクトリス社製「ＰＷ２４０４」）により、シート中のリン原子濃度を測定した。すなわち、シートにＸ線を照射したときにリン原子の内殻電子が励起されて生じた空孔に、外殻の電子が遷移する際に放出されるリン原子の特性Ｘ線の強度を測定することによって、リン原子の濃度を得た。なお、リン導入量が既知であるろ紙を作製し、微細繊維状セルロースシートと同様に蛍光Ｘ線分析を実施後、リン原子の特性Ｘ線強度とリン導入量の検量線を作成した。検量線より算出されたリン原子濃度から、基準値とした有機対イオンを付与していない微細繊維状セルロースシートのリン原子濃度を減ずることで、有機対イオン由来のリン原子濃度とし、有機対イオン含有量を算出した。
表１においては、このようにして算出されたシートに対する有機対イオンの含有量が示されている。
【０１２７】
（３）密度
１００ｍｍ角に裁断した微細繊維状セルロースシートを２３℃、相対湿度５０％の条件下で２４時間調湿した後、重量を測定して米坪（ｇ／ｍ2）を算出し、さらに微細繊維状セルロースシートの厚みで除することで、微細繊維状セルロースシートの密度を算出した。
【０１２８】
（４）シワ・割れ
微細繊維状セルロース懸濁液をシート化する際、１８０ｍｍ各の堰止用金枠のサイズに合わせ、アクリル板の裏面に２ｃｍ角のマスを縦９×横９の合計８１マス記載した。微細繊維状セルロースシートが該アクリル板に張り付いた状態で上方から観察し、微細繊維状セルロースシートにシワ・割れが発生したマスを計数した。シワ・割れが発生したマスが全マス数の２０％未満のものを○、２０%以上のものを×と評価した。
【０１２９】
（５）全光線透過率
ＪＩＳ規格Ｋ７３６１に準拠し、ヘーズメータ（村上色彩技術研究所社製「ＨＭ−１５０」）を用いて全光線透過率を測定した。
【０１３０】
（６）ヘーズ
ＪＩＳ規格Ｋ７１３６に準拠し、ヘーズメータ（村上色彩技術研究所社製「ＨＭ−１５０」）を用いてヘーズを測定した。
【０１３１】
（７）引張特性
ＪＩＳ規格Ｋ７１２７に準拠し、引張試験機（エー・アンド・デイ社製「テンシロン」）を用いて、温度２３℃、相対湿度５０％におけるに準拠し、引張試験機（エー・アンド・デイ社製「テンシロン」）を用いて引張強度、引張弾性率および引張伸度を測定した。
【０１３２】
（８）加熱前後の黄色度
ＪＩＳ規格Ｋ７３７３に準拠し、測色計（スガ試験機社製「Ｃｏｌｏｕｒ  Ｃｕｔｅ  ｉ」）を用いてシート加熱前後の黄色度（ＹＩ）を測定した。また、加熱前後のＹＩの差分をΔＹＩとして評価した。なお、加熱条件は、２００℃で４時間の真空乾燥とした。
【０１３３】
（９）鉛筆硬度
試料に付与する荷重を５００ｇとした以外はＪＩＳ規格Ｋ５６００に準拠し、鉛筆硬度を測定した。
【０１３４】
（１０）成形追従性
微細繊維状セルロースシートを１５０ｍｍ角に切出し、直径５０ｍｍ、高さ６０ｍｍの木製の円柱状成形体の全体を包むように包装した。次いで、円柱状成形体を上方から目視観察し、下記の基準に従って評価した。
【０１３５】
○：円柱状成形体と微細繊維状セルロースシートの間に空隙が見られず、また微細繊維状セルロースシートに割れが見られない。
△：円柱状成形体と微細繊維状セルロースシートの間に空隙があるが、微細繊維状セルロースシートに割れが見られない。
×：円柱状成形体と微細繊維状セルロースシートの間に空隙があり、微細繊維状セルロースシートに割れが見られる。
なお、上記基準で○と評価される対象のうち、包装したシートにシワがほとんど見られないものを、特に◎と評価した。
【０１３６】
［結果］
評価の結果を表１に示す。
【０１３７】
表１から明らかなように、有機対イオンの付与を行った実施例１〜５では、有機対イオンの付与を行わなかった参考例２、有機対イオンの除去を行った参考例４および５と比較して引張弾性率や鉛筆硬度が小さい、柔軟性を持つシートが得られた。また、成形追従性も良好な結果となり、包装材料としての実用性が高いことが示唆された。一方、参考例３では柔軟性、成形追従性は良好だが、加熱によるΔＹＩ値が大きく、実用上の問題があることが示唆された。
【０１３８】
【表１】
0006627377.tif 000004
【０１３９】
＜実施例６（積層体の製造例１）＞
実施例１〜５のいずれかで得られたシートを用い、下記の手順で積層体が得られる。
シートを、ＳＵＮＡＬＥ  Ｒ-１００Ｂ（Ｐｉｃｏｓｕｎ社製）で、酸化アルミニウム成膜を行う。アルミニウム原料として、トリメチルアルミニウム（ＴＭＡ）、ＴＭＡの酸化にはＨ2Ｏを用いる。チャンバー温度を１５０℃に設定し、ＴＭＡのパルス時間を０．１秒、パージ時間を４秒とし、Ｈ2Ｏのパルス時間を０．１秒、パージ時間を４秒とする。このサイクルを４０５サイクル繰り返すことで、シート両面に膜厚３０ｎｍの酸化アルミニウム膜が積層された積層体が得られる。
【０１４０】
＜実施例７（積層体の製造例２）＞
実施例１〜５のいずれかで得られたシートを用い、下記の手順で積層体が得られる。
シルセスキオキサン系樹脂（荒川化学工業社製「コンポセランＳＱ１０７」）１０重量部、硬化剤（荒川化学工業社製「ＨＢＳＱ２０２」）３０重量部、イソプロピルアルコール６０重量部を混合し、塗工液を得る。次いで、基材の片面に塗工液をメイヤーバーにて塗工する。その後、１００℃で３分間乾燥した後、ＵＶコンベア装置（アイグラフィックス社製「ＥＣＳ−４０１１ＧＸ」）を用いて３００ｍＪ／ｃｍ2の紫外線を照射して、塗工液を硬化し、厚さ５μｍの樹脂層を成膜する。さらに、反対側の面にも同様の手順で厚さ５μｍの樹脂層を成膜する。
【０１４１】
＜実施例８（積層体の製造例３）＞
実施例１〜５のいずれかで得られたシート、または実施例６で得られたシートを用い、下記の手順で積層体が得られる。
ウレタンアクリレート樹脂組成物（荒川化学工業社製「ビームセット５７５ＣＢ」）５０重量部、およびメチルエチルケトン５０重量部を混合して、硬化性樹脂前駆体溶液を得る。上記の硬化性樹脂前駆体溶液をメイヤーバーを用いてシート上に塗工する。次いで８０℃で３分間乾燥した後、ＵＶコンベア装置（アイグラフィックス社製「ＥＣＳ−４０１１ＧＸ」）を用いて３００ｍＪ／ｃｍ2の紫外線を照射して、硬化性樹脂前駆体溶液を硬化し、厚さ５μｍの樹脂層を成膜する。さらに、反対側の面にも同様の手順で厚さ５μｍの樹脂層を成膜を行うことで、酸化アルミニウム膜を積層した両面に、樹脂層が積層されたシートを得る。
【０１４２】
＜実施例９（積層体の製造例４）＞
実施例１〜５のいずれかで得られたシート、または実施例７で得られたシートを用い、下記の手順で積層体が得られる。
シートに、ＩＣＰ−ＣＶＤロールｔｏロール装置（セルバック社製）でシリコン酸窒化膜を成膜する。キャリアフィルム（ＰＥＴフィルム）の上面に、樹脂積層シートを両面テープで貼合して真空チャンバー内に設置する。真空チャンバー内の温度は５０℃に設定し、流入ガスはシラン、アンモニア、酸素、窒素とした。プラズマ放電を発生させて４５分間の成膜を行い、樹脂積層シートの片面に膜厚５００ｎｍのシリコン酸窒化膜が積層されたシートを得る。さらに、反対側の面にも同様の手順で成膜を行うことで、シート両面に膜厚５００ｎｍのシリコン酸窒化膜が積層されたシートを得る。
【図１】
0006627377.tif 000005